(57)【要約】【課題】水の含有量が少ない内容物を収容する場合など、包装体内部に含まれる水分が極力少ない場合であっても、酸素吸収性を得ることが可能な積層体、包装体及びこれを用いた包装物品を提供すること。【解決手段】少なくとも第１の最外層、酸素吸収層、第２の最外層をこの順に備える積層体であって、前記第１の最外層は、水蒸気透過度が３０〜２００ｇ／ｍ２・２４ｈｒ、且つ酸素透過度が０．１〜１００ｃｍ３／ｍ２・２４ｈｒ・ａｔｍであり、前記第２の最外層は、酸素透過度が１００〜１３０００ｃｍ３／ｍ２・２４ｈｒ・ａｔｍであることを特徴とする積層体。【選択図】図１
2020175533.tif 000002
【特許請求の範囲】
【請求項１】
少なくとも第１の最外層、酸素吸収層、第２の最外層をこの順に備える積層体であって、
前記第１の最外層は、水蒸気透過度が３０〜２００ｇ／ｍ２・２４ｈｒ、且つ酸素透過度が０．１〜１００ｃｍ３／ｍ２・２４ｈｒ・ａｔｍであり、
前記第２の最外層は、酸素透過度が１００〜１３０００ｃｍ３／ｍ２・２４ｈｒ・ａｔｍであることを特徴とする積層体。
【請求項２】
前記酸素吸収層は、酸素吸収物質とアルカリ物質を含有する、請求項１に記載の積層体。
【請求項３】
前記酸素吸収層は、酸素吸収物質を含む酸素吸収物質含有層と、アルカリ物質を含むアルカリ物質含有層とを備える、請求項１または２に記載の積層体。
【請求項４】
前記酸素吸収物質としてフェノール化合物を少なくとも含有する、請求項３に記載の積層体。
【請求項５】
前記酸素吸収物質としてピロガロール基を有するフェノール化合物を少なくとも含有する、請求項３に記載の積層体。
【請求項６】
前記酸素吸収物質として、没食子酸及び没食子酸エステルから選択される少なくとも一種を含有する、請求項３に記載の積層体。
【請求項７】
前記第１の最外層は、熱可塑性樹脂を主成分とすることを特徴とする請求項１〜６のいずれかに記載の積層体。
【請求項８】
前記第２の最外層は、熱可塑性樹脂を主成分とすることを特徴とする請求項１〜７のいずれかに記載の積層体。
【請求項９】
前記第１の最外層の厚みは１０μｍ以上１００μｍ以下であり、且つ前記第２の最外層の厚みが１０μｍ以上１００μｍ以下であることを特徴とする請求項１〜８のいずれかに記載の積層体。
【請求項１０】
前記第２の最外層はシーラント層を含む、請求項１〜９のいずれか１項に記載の積層体。
【請求項１１】
請求項１〜１０のいずれか１項に記載の積層体を含む包装体。
【請求項１２】
請求項１〜１１に記載の包装体と、これに収容された内容物とを含んだ包装物品。
【発明の詳細な説明】
【技術分野】
【０００１】
本発明は、酸素吸収性を有する積層体、包装体及び包装物品に関する。
【背景技術】
【０００２】
食品の包装において包装体内に酸素が存在することにより、内容物である食品等が酸化して、劣化したり変色したりすることがある。包装された内容物の酸化劣化を防ぐには、包装体内の酸素を除去すること、及び外部の酸素が包装体内部に侵入しないよう遮断することで無酸素状態を作ることが有効である。
【０００３】
ところが、一般的には包装作業は大気中で行うため、包装時は包装体内に酸素が残存した状態になる。この問題を解決するために、酸素が包装体内に残らないように包装する手段として、脱気包装、真空包装、ガス置換包装などの手段を用いることがある。
【０００４】
しかし、このような特別な包装手段を用いると、特別な充填包装設備を別途用意する必要があり、高額な設備費用がかかったり、充填包装速度が上がらず生産効率が低下したり等、製造コスト上の不利益が発生する。また、上記のような手段で包装時に酸素が残らないように包装したとしても、包装後に包装材を通して外部の酸素が経時的に侵入してくるため、包装体内を無酸素状態に維持することは難しい。
【０００５】
そこで、包装体内の残存酸素及び包装後に経時で外部から浸入してくる酸素を除去する手段として、酸素吸収物質を充填した小袋からなる脱酸素剤を、内容物が収容された包装体内に充填する方法が用いられている。この方法では、一定期間、すなわち酸素吸収薬剤の酸素吸収能力が維持している期間は、酸素吸収薬剤が酸素を吸収することで酸素を除去することができる。そのため、包装時に包装体内に残った酸素や外部から経時で進入した酸素も除去することが可能であり、包装体内を無酸素状態に維持するのに非常に有効である。
【０００６】
しかし、脱酸素剤は、酸素吸収性薬剤を充填する際の手間やコストが発生する。また、消費者の誤飲やゴミの発生等の問題がある。
【０００７】
このような欠点を解消し、一定期間包装体内の酸素を除去及び遮断する手段として、包装材を構成するフィルムなどの一部に酸素吸収機能を設けた酸素吸収フィルムや、それを用いた酸素吸収包装材が考案され、一部実用化されている。
【０００８】
上記のような酸素吸収包装材は、現状では食品包装分野で用いられるケースが多く、特にレトルト食品（高温高圧殺菌食品）などの長期保存食品や、カビが発生しやすい高水分食品の包装に用いられる。
【０００９】
特に、長期保存食品の包装については、近年、輸送コストや容器の廃棄処理の観点から、缶や瓶の使用は減少し、一方で、包装材の一部に酸素吸収フィルムを設けたレトルトパウチ包装材の形態が主流となっている。
【００１０】
容器が缶や瓶の場合は、外部からの酸素の侵入がなく、包装時に残存した酸素のみ除去すれば良いため、真空包装や窒素ガス置換包装などの方法が用いられてきた。缶や瓶に替えて酸素吸収包装材を用いた場合、上述したような真空包装や窒素ガス置換包装などの特別な包装手段を用いることによる設備費用や生産効率の問題はない。しかしながら、従来の酸素吸収フィルムは、瓶・缶に比べると酸素を透過し易いため、缶・瓶と同等の消費期
限をレトルトパウチ包装材に付与することは困難であった。
【００１１】
そのため、レトルトパウチ包装材としても好適に使用することができる様々な酸素吸収フィルムやそれを用いた酸素吸収包装材が開発されている。
【００１２】
現在実用化されている酸素吸収包装材には、酸素吸収物質として鉄や酸素欠損酸化物を樹脂に添加したものや、樹脂組成物の構造の一部に不飽和結合を設けたものがある。
【００１３】
しかし、鉄系の酸素吸収物質を用いると金属探知機の使用に制限が生じる、また、酸素欠損酸化物や不飽和結合の構造を持つ樹脂組成物は材料そのものの価格が高いという問題がある。
【００１４】
一方で、アスコルビン酸類、グルコース等の還元糖類、グリセリン等の多価アルコール類、カテコールなどのフェノール類、ヒドロキシ安息香酸などのフェノールカルボン酸類などの有機系の物質は、脱酸素剤の酸素吸収物質として長い間検討されてきた物質であり、コストも安価で安全である。
【００１５】
その中でフェノールカルボン酸類の没食子酸は、塩基性の水溶液中で酸素と反応し酸化することが知られている。従って、没食子酸を酸素吸収物質として利用する場合は、水分と塩基性材料が必要となり、水分については包装材中に何かしらの手段で含有させる、もしくは包装体に収容される内容物中の水分を利用することも考えられる。
【００１６】
塩基性材料は包装材中に含有させ、上記の水分により溶解し没食子酸と接触させることで、没食子酸の酸化反応を可能にすることが考えられる。
【００１７】
例えば、酸素吸収物質として没食子酸（３，４，５−トリヒドロキシ安息香酸）を使用した酸素吸収包装材として、特許文献１には、熱可塑性樹脂中に没食子酸、アルカリ物質、酸化反応触媒を添加してなる樹脂組成物から形成された酸素吸収フィルムが開示されている。また、特許文献２には、基材、没食子酸含有層、アルカリ物質含有層及びシーラント層がこの順で積層されてなる酸素吸収フィルムが開示されている。
【先行技術文献】
【特許文献】
【００１８】
【特許文献１】特開２０１１−９２９２１号公報
【特許文献２】特開平１０−１３８４１０号公報
【発明の概要】
【発明が解決しようとする課題】
【００１９】
本発明者らは、没食子酸等の酸素吸収物質を含有する酸素吸収層を備え、助剤としてアルカリ物質を含有してなる酸素吸収フィルムについて鋭意研究を重ねた。
その結果、大気と接触する側のフィルムの最外層が酸素バリア性及び水蒸気バリア性がともに優れる材料とした場合、前述の通り没食子酸が酸素吸収性を得るためには水分を必要とするため、フィルムの反対側（内容物側）から水分を供給しなければならない。すなわち、水分を含む内容物に限定されてしまうため、利用用途が大きく制限されることが判明した。
【００２０】
そこで、本発明の目的は、水の含有量が少ない内容物を収容する場合など、包装体内部に含まれる水分が極力少ない場合であっても、酸素吸収性を得ることが可能な積層体、包装体及びこれを用いた包装物品を提供することである。
【課題を解決するための手段】
【００２１】
本発明の第１側面によると、
少なくとも第１の最外層、酸素吸収層、第２の最外層をこの順に備える積層体であって、
前記第１の最外層は、水蒸気透過度が３０〜２００ｇ／ｍ２・２４ｈｒ、且つ酸素透過度が０．１〜１００ｃｍ３／ｍ２・２４ｈｒ・ａｔｍであり、
前記第２の最外層は、酸素透過度が１００〜１３０００ｃｍ３／ｍ２・２４ｈｒ・ａｔｍであることを特徴とする積層体が提供される。
【００２２】
他の形態において、前記酸素吸収層は、酸素吸収物質とアルカリ物質を含有してよい。
【００２３】
他の形態において、前記酸素吸収層は、酸素吸収物質を含む酸素吸収物質含有層と、アルカリ物質を含むアルカリ物質含有層とを備えていてもよい。
【００２４】
他の形態において、前記酸素吸収物質としてフェノール化合物を少なくとも含有してもよい。
【００２５】
他の形態において、前記酸素吸収物質としてピロガロール基を有するフェノール化合物を少なくとも含有してもよい。
【００２６】
他の形態において、前記酸素吸収物質として、没食子酸及び没食子酸エステルから選択される少なくとも一種を含有してもよい。
【００２７】
他の形態において、前記第１の最外層は、熱可塑性樹脂を主成分としてもよい。
【００２８】
他の形態において、前記第２の最外層は、熱可塑性樹脂を主成分としてもよい。
【００２９】
他の形態において、前記第１の最外層の厚みは１０μｍ以上１００μｍ以下であり、且つ前記第２の最外層の厚みが１０μｍ以上１００μｍ以下であってもよい。
【００３０】
他の形態において、前記第２の最外層はシーラント層を含んでいてもよい。
【００３１】
本発明の第２側面によると、前記いずれかの積層体を含む包装体が提供される。
【００３２】
本発明の第３側面によると、前記いずれかの包装体と、これに収容された内容物とを含んだ包装物品が提供される。
【発明の効果】
【００３３】
本発明によれば、水分含有量が少ない内容物を充填した場合にも、内容物と共に混入する酸素の吸収性に優れた積層体、これを含む包装体及び包装物品が提供される。
【図面の簡単な説明】
【００３４】
【図１】本発明の一実施形態に係る積層体の層構成を概略的に示す断面図。
【図２】本発明の他の実施形態に係る積層体の層構成を概略的に示す断面図。
【発明を実施するための形態】
【００３５】
本実施形態に係る積層体は、酸素吸収フィルムとしてシート状で使用してもよいし、包装材として例えば袋状体にして使用してもよく、例えば、食品、薬剤、医薬品、化粧品、電子部品等に好適に用いられる。
【００３６】
＜積層体＞
以下に、本実施形態に係る積層体について、図面を参照しながら説明する。なお、同様又は類似した機能を有する要素については、同一の参照符号を付し、重複する説明は省略する。
【００３７】
本実施形態に係る積層体について、代表的な構成例を図１及び図２に示す。  
図１は、第一の実施形態に係る積層体１を概略的に示す断面図である。
この積層体１は、第１の最外層１０と、酸素吸収層１１と、第２の最外層１２とをこの順に備えている。酸素吸収層１１は、酸素吸収物質含有層１１ａと、アルカリ物質含有層１１ｂの２層を有する。
【００３８】
図２は、第二の実施形態に係る積層体２を概略的に示す断面図である。
図２に示す積層体２は、第１の最外層１０と、酸素吸収層１１と、第２の最外層１２とをこの順に備えている。酸素吸収層１１は、アルカリ物質含有層１１ｂと、酸素吸収物質含有層１１ａの２層を有するが、図１の積層体１とはこれら２層の位置が逆になっている。
【００３９】
図１及び図２に示す積層体１、２では、何れの層間においても接着層（図示せず）が設けられていてもよい。
【００４０】
また、図示しないが、酸素吸収層１１が酸素吸収物質とアルカリ物質とを含有する単層からなるものであってもよい。
【００４１】
なお、積層体１、２を包装体として用いる場合、第１の最外層１０が包装体の表面側になり、第２の最外層１２は包装体の内側として用いることになり、第２の最外層１２が最も内容物に近い層となる。
【００４２】
積層体１及び２において、第１の最外層１０は、水蒸気透過性を有し、且つ酸素バリア性を有する。また第２の最外層１２は、酸素透過性を有する。そして第１の最外層１０と第２の最外層１２の間に、酸素吸収物質含有層１１ａと、アルカリ物質含有層１１ｂを有する。
【００４３】
このような構成により、この積層体を用いて包装体とした場合に、内側の内容物に含まれる酸素が第２の最外層を透過して酸素吸収物質含有層に達する一方、外側の第１の最外層側からは外気中の水蒸気が透過して水分が取り込まれ、この水分とアルカリ物質含有層のアルカリ物質の作用により、酸素吸収物質含有層の酸素吸収物質が働き、内容物に含まれる酸素と反応することで、酸素を吸収する。
【００４４】
そしてこのような反応機構は内容物が水分を含まなくとも可能であるため、本発明は内容物の制限が大きく緩和されるという利点を有する。
【００４５】
以下に、各層の材料や機能等について説明する。
【００４６】
（第１の最外層）
第１の最外層は、水蒸気の透過性を有し且つ酸素バリア性を有する基材である。第１の最外層は、材料の層構成としては単層からなる基材であってもよいし、多層構造からなる基材であってもよい。
【００４７】
第１の最外層の水蒸気の透過性としては、第１の最外層の水蒸気透過度が３０〜２００ｇ／ｍ２・２４ｈｒであることが好ましい。水蒸気透過度が３０ｇ／ｍ２・２４ｈｒ未満では、酸素吸収物質の酸素吸収性が鈍くなり内容物の酸素劣化を抑制することが困難となる。水蒸気透過度が２００ｇ／ｍ２・２４ｈｒを超える場合は、汎用性のある材料の利用が困難であること、及び基材として利用できる程度の強度を有した厚みを得ることが困難となる。
【００４８】
第１の最外層の酸素バリア性としては、酸素透過度が０．１〜１００ｃｍ３／ｍ２・２４ｈｒ・ａｔｍであることが好ましい。０．１ｃｍ３／ｍ２・２４ｈｒ未満では、汎用性のある材料の入手が困難となる。１００ｃｍ３／ｍ２・２４ｈｒ・ａｔｍを超える場合、第１の最外層から侵入する酸素と酸素吸収物質の反応によって、内容物とともに混入する包装体内の残存酸素を吸収することが困難となる。
【００４９】
第１の最外層１０の材料としては、例えばポリオレフィン（ポリエチレン、ポリプロピレン等）、ポリエステル（ポリエチレンテレフタレート、ポリブチレンテレフタレート、ポリエチレンナフタレート等）、ポリアミド（ナイロン（登録商標））、ポリエチレンナフタレートなどの熱可塑性樹脂、あるいはこれら高分子の共重合体など、通常包装材料として用いられるものが使用できる。
【００５０】
また、樹脂フィルムの中で比較的酸素バリア性が高くかつ水蒸気の透過性を有する材料、例えばポリビニルアルコール、エチレン−ビニルアルコール共重合体、ポリ塩化ビニリデンなどのフィルムを好適に使用でき、それらの塗液を前述のプラスチック基材上にコーティングしたものを用いることもできる。
【００５１】
第１の最外層１０は、積層体の用途や第１の最外層の層構造等に応じて、上記材料から適宜選択される。
【００５２】
また第１の最外層１０は、必要に応じて、可塑剤、酸化防止剤、着色剤、充填材、紫外線吸収剤、帯電防止剤、アンチブロッキング剤などの公知の添加剤を含有してもよい。
【００５３】
第１の最外層１０の膜厚は適宜設定することができ、１０μｍ以上１００μｍ以下が好適に使用できる。良好な加工性、取り扱い性の観点からは、１０μｍ以上５０μｍ以下の膜厚とすることが好ましい。
【００５４】
以下において、第１の最外層１０を「基材層」又は「基材フィルム」ということがある。
【００５５】
（酸素吸収物質含有層）
酸素吸収物質含有層１１ａは、少なくとも酸素吸収物質とバインダーを含有する。
酸素吸収物質含有層１１ａに含有される酸素吸収物質は、酸素吸収性を有する物質であればよく、前述の用途を勘案しながら適宜選択できるが、例えば、フェノール化合物、グルコース等の還元糖類、グリセリン等の多価アルコールであってよく、第一の実施形態においてはフェノール化合物が好ましい。
【００５６】
フェノール化合物としては、没食子酸、アスコルビン酸、カテコール、ヒドロキシ安息香酸等が挙げられる。
その中でも、特にピロガロール基を有するフェノール化合物は、酸素吸収に使われる水酸基の数を多く持つ点で好ましい。ピロガロール基を有するフェノール化合物は、例えば、没食子酸（３，４，５−トリヒドロキシ安息香酸）、及び没食子酸エステル（例えば、没食子酸プロピル、没食子酸エチル、没食子酸オクチル等）であってよい。
【００５７】
酸素吸収物質含有層１１ａは、酸素吸収物質として、没食子酸及び没食子酸エステル（以下において、「没食子酸類」ともいう。）から選択される少なくとも一種を含有してよく、没食子酸及び没食子酸プロピルの少なくとも一方を含有してよい。
これらは食品添加物で、比較的コストも安いため、安全かつ安価で、優れた酸素吸収性能を持つ包装材料を提供することができる。
【００５８】
酸素吸収物質含有層１１ａに含有されるバインダーとしては、特に限定されるものではなく、ポリエステル系樹脂、ポリウレタン系樹脂、ポリエーテル系樹脂、アクリル系樹脂、ポリビニルアセタール系樹脂、エポキシ系樹脂、エチレン−酢酸ビニル系樹脂、塩化ビニル系樹脂、シリコーン系樹脂、ゴム系樹脂等が挙げられる。
【００５９】
バインダーは、特に酸素透過性と水蒸気透過性があるものの方が、酸素吸収物質と酸素が反応し易くなる点で好ましい。これらのバインダーの中から１種類を単独で使用してもよいし、２種類以上を混合して用いることもできる。また、共重合体樹脂として使用してもよい。必要に応じて、架橋材や分散剤を含有していてもよい。
【００６０】
酸素吸収物質含有層１１ａは、更にアルカリ物質を含有してもよい。図１に示される第一の実施形態に係る積層体１、及び図２に示される積層体２は、いずれも後述するアルカリ物質含有層１１ｂを積層体の中に備えるが、他の実施形態（図示せず）として、アルカリ物質含有層１１ｂを備えず、酸素吸収物質含有層１１ａ内に酸素吸収物質とアルカリ物質とが混在する形態でアルカリ物質を積層体中に含有していてもよい。
【００６１】
積層体１、２において、アルカリ物質は、酸素吸収物質による酸素吸収を促進する助剤として機能する。例えば、没食子酸類は、アルカリ物質と水が存在する環境下で酸素と反応することで、優れた酸素吸収機能を発現することが知られている。没食子酸類の反応は、ｐＨ８以上で十分に進行する。
【００６２】
酸素吸収物質含有層１１ａがアルカリ物質を含有する場合、アルカリ物質は、酸素吸収層１１ａ中に含有される酸素吸収物質１００質量部に対し、４０質量部〜１００質量部であってよく、５０質量部〜１００質量部であってよい。
【００６３】
さらに酸素吸収物質含有層１１ａは、必要に応じて、可塑剤、酸化防止剤、着色剤、充填材、紫外線吸収剤などの任意の添加剤を含有してもよい。
【００６４】
酸素吸収物質含有層１１ａにおける酸素吸収性物質の含有率は、酸素吸収性能の観点から適宜設定することができ、例えば、酸素吸収層１１ａの全質量に対して２０質量％〜７０質量％であってよく、３０質量％〜６０質量％であってよい。
【００６５】
酸素吸収物質含有層１１ａの塗工の際に用いられるコーター及び印刷機の種類、並びにそれらの塗工方式としては特に限定されない。代表的なものとしては、ダイレクトグラビア方式、リバースグラビア方式、キスリバースグラビア方式、オフセットグラビア方式等のグラビアコーター、リバースロールコーター、マイクログラビアコーター、チャンバードクター併用コーター、エアナイフコーター、ディップコーター、バーコーター、コンマコーター、ダイコーター等を挙げることができる。
【００６６】
（アルカリ物質含有層）
図１及び図２に示す第一の実施形態に係る積層体１は、酸素吸収物質含有層１１ａと第２の最外層１２との間もしくは第１の最外層と酸吸収物質含有層１１ａの間にアルカリ物質含有層１１ｂを備える。上述したように、酸素吸収物質含有層１１ａがアルカリ物質を含有する場合には、積層体１はアルカリ物質含有層１２ｂを備えなくてもよい。
【００６７】
ただし、酸素吸収物質含有層中に酸素吸収物質とアルカリ物質とが混在する場合、酸素吸収性能は発揮されるが、塗液の作製段階で酸素吸収物質による酸素吸収が始まる。この
ため、第一の実施形態に係る積層体１のように、酸素吸収物質含有層１１ａとアルカリ物質含有層１１ｂが別の層として存在する場合と比較して、積層体の作製後における酸素吸収性能が低下するという問題がある。このため、積層体は、図１及び図２に示すように酸素吸収物質含有層１１ａとアルカリ物質含有層１１ｂとを別の層として備えることが好ましい。
【００６８】
アルカリ物質含有層１１ｂは、少なくともアルカリ物質とバインダーを含有する。バインダーは特に限定されるものではなく、酸素吸収物質含有層１１ａ、及び接着剤層（図示せず）もしくは第２の最外層１２との密着性が出るものであれば使用することができ、酸素吸収物質含有層１１ａ又は接着剤層もしくは第２の層１２に使用されるものと同一又は類似の材料でもよいし、異なる材料でもよい。
【００６９】
アルカリ物質含有層１１ｂに含有されるアルカリ物質としては、水酸化リチウム、水酸化ナトリウム、水酸化カリウム、水酸化カルシウム、水酸化ルビジウム、水酸化ベリリウム、水酸化マグネシウム、水酸化ストロンチウム、水酸化バリウム、炭酸リチウム、炭酸マグネシウム、炭酸カリウム、炭酸水素リチウム、炭酸水素ナトリウム、炭酸水素カリウム、炭酸ナトリウムカリウム、炭酸ナトリウム、炭酸マグネシウムカリウム、リン酸カリウム、リン酸水素カリウム、クエン酸ナトリウム等が挙げられる。安全面の観点からは、食品添加物であることが好ましく、更に熱可塑性樹脂に練りこめる程度の耐熱性があるものが好ましい。
【００７０】
特に、単体でｐＨ８以上を示す炭酸ナトリウム、炭酸カリウム、炭酸カルシウム、水酸化カリウム、水酸化マグネシウム、水酸化カルシウム、水酸化ナトリウム、クエン酸三カリウム、クエン酸ナトリウム、クエン酸カルシウム、炭酸水素カリウム、ピロリン酸カリウム、焼成カルシウム、リン酸カリウム、酒石酸ナトリウムを用いると、含有させるアルカリ物質を少なくしてコストを下げられる点で、より好ましい。
【００７１】
アルカリ物質含有層１１ｂに含有されるアルカリ物質の添加量は、酸素吸収物質層１１ａに含有される酸素吸収物質１００質量部に対し、４０質量部〜１００質量部であってよく、特には５０質量部〜１００質量部であってもよい。アルカリ物質の添加量が４０質量部未満では、没食子酸等の酸素吸収物質における酸素吸収反応を進行させるにはｐＨが必ずしも十分でなく、酸素吸収量が少なくなる場合がある。一方で、アルカリ物質の添加量が１００質量部を超えｐＨが増加しても、酸素吸収量の増加は期待できない。
【００７２】
アルカリ物質含有層１１ｂは、必要に応じて、接着促進剤、可塑剤、酸化防止剤、着色剤、充填材、紫外線吸収剤などの当該技術において知られている任意の添加剤を含有してもよい。
【００７３】
（第２の最外層）
図１及び図２に示す第一の実施形態に係る積層体１は、第２の最外層１２を備える。第２の最外層１２は、積層体１において、基材としての第１の最外層１０とは反対側の表面を構成する層である。第２の最外層は酸素透過性が高い材料として、酸素透過度が１００〜１３０００ｃｍ３／ｍ２・２４ｈｒ・ａｔｍであることが好ましい。酸素透過度が１００ｃｍ３／ｍ２・２４ｈｒ未満である場合、酸素吸収性が鈍くなる。１３０００ｃｍ３／ｍ２・２４ｈｒを超える場合、酸素吸収性の観点では限定される訳ではないが、材料の汎用性が乏しくなる。
【００７４】
積層体１の用途が包装材であり、袋状体等にして使用される場合には、第２の最外層１２はシーラント層を含むことが好ましい。シーラント層は積層体１にヒートシール性を付与する。この場合、例えば積層体１を、第２の最外層１２であるシートランと層を内側にして重ね合わせ、周縁部等をヒートシールすることによって容易に袋状に加工することができる。
【００７５】
シーラント層としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００７６】
（第一の実施形態）
本発明の第一の実施形態は、図１に示すように、酸素バリア性を有し且つ水蒸気透過性を有する第１の最外層１０上に、酸素吸収物質含有層１１ａ、アルカリ物質含有層１１ｂ、及び第２の最外層１２をこの順で積層してなる積層体である。この積層体により、第１の最外層から水蒸気が積層体中に供給され、酸素吸収物質含有層１１ａとアルカリ物質含有層１１ｂ中に拡散する。この結果、第２の最外層から酸素吸収物質含有層１１ａとアルカリ物質含有層１１ｂに拡散した酸素を吸収することが可能となり、包装体内部の水分量によらず酸素吸収することが可能となる。
【００７７】
（第二の実施形態）
本発明の第二の実施形態は、図２に示す通りであり、第一の実施形態に対し、積層体２において第１の最外層１０上にアルカリ物質含有層１１ｂ、酸素吸収物質含有層１１ａ、及び第２の最外層１２がこの順で積層された構成になっている。
【００７８】
＜包装体＞
本実施形態に係る包装体は、上記の積層体を含む。具体的には、包装体の少なくとも一部が、上記の積層体で形成される。なお本実施形態に係る包装体には、印刷層、バリア層、表面保護層などの機能層を更に設けてもよい。
【００７９】
本実施形態の包装体の応用例は、たとえば袋、ＭＡ包材、蓋材（トップ材）、シート、チャック付き袋、カバーフィルムを含む。また、袋状体の包装体は、２枚の上述した積層体を、第２の最外層１２としてのシーラント層が内側となるよう配置した状態で周縁部を加熱して貼り合わせることによって形成してもよい。さらに、貼り合わせを行う周縁部に第３のフィルムを介在させて、いわゆる「マチ」付きの袋を形成してもよい。
【００８０】
袋状体の包装体は、矩形、円形、三角形を含む任意の形状を有してもよい。またチャック付き袋として、機械加工によって、袋状体の包装体の開口部に開閉自在の嵌合部を設けたものでもよい。
【００８１】
＜包装物品＞
本実施形態に係る包装物品は、上記の包装体と、これに収容された内容物とを含む。上記の包装体に収容される内容物の例は、特に限定しないが、例えば食品、飲料、化粧品、医薬品、産業資材、医療器具、電子機器、文化財を含む。
【実施例】
【００８２】
以下、本発明の具体例を以下の実施例によって具体的に述べるが、本発明はこれらによって限定されるものではない。
【００８３】
＜実施例１＞
以下の方法により、基材層と酸素吸収物質含有層とアルカリ物質含有層とシーラント層とを備えた積層体を製造した。
【００８４】
まず、第１の最外層として、厚さ１２μｍ、水蒸気透過度１５０ｇ／ｍ２・ｄａｙ、酸素透過度１．２ｃｍ３／ｍ２・２４ｈｒ・ａｔｍ  ２４ｈｒの２軸延伸ポリビニルアルコールフィルム上に、ウレタン系のアンカーコート材をダイレクトグラビア方式で塗工して得られる基材層を準備した。
【００８５】
次いで、ウレタン系バインダーに酸素吸収物質である没食子酸を添加してなる組成物を、上記水蒸気バリア層上にダイレクトグラビア方式で塗工し、厚さ１０μｍの酸素吸収物質含有層を形成した。酸素吸収物質含有層の全質量に対する没食子酸の含有率は３０質量％とした。
【００８６】
さらに、ウレタン系バインダーにアルカリ物質である炭酸ナトリウムを没食子酸と同量添加してなる組成物を、上記酸素吸収物質含有層上にダイレクトグラビア方式で塗工し、厚さ６μｍのアルカリ物質含有層を形成した。
【００８７】
次いで、上記アルカリ物質含有層上に、ダイレクトグラビア方式で厚さ３μｍのウレタン系接着剤を塗工し、これにシーラント層として酸素透過度が９０００ｃｍ３／ｍ２・２４ｈｒ・ａｔｍのポリエチレンフィルム（膜厚３０μｍ）を貼り合せることにより第２の最外層を形成し、酸素吸収積層体１を作製した。
【００８８】
＜実施例２＞
第１の最外層を厚さ１２μｍ、水蒸気透過度３６ｇ／ｍ２・ｄａｙ、酸素透過度０．４ｃｍ３／ｍ２・２４ｈｒ・ａｔｍの２軸延伸のエチレン−ビニルアルコールフィルムに変更した以外は実施例１と同様にして酸素吸収積層体２を作製した。
【００８９】
＜比較例１＞
第１の最外層を、１２μｍＰＥＴフィルム上に無機蒸着層とバリアコート層を形成したバリアフィルムとした以外は、実施例１と同様にして酸素吸収積層体３を作製した。バリアフィルムの水蒸気透過度は０．６ｇ／ｍ２・２４ｈｒ、酸素透過度は０．２ｃｍ３／ｍ２・２４ｈｒ・ａｔｍである。
【００９０】
＜評価方法＞
（酸素吸収性能）
上記で作製した積層体１〜３の各々について、全体寸法が横１０ｃｍ×縦１０ｃｍとして、２５℃２０％Ｒｈの環境下でそれぞれ包装袋を作製し、乾燥剤としてシリカゲルを同封した。次にこれらの包装袋内に１００ｃｃの空気を注入した。４０℃２０％Ｒｈの恒温槽で一定期間保管後、酸素濃度を測定し、初期酸素濃度との差から、それぞれの酸素吸収量を確認した。残存酸素量が５０％以下の場合に「○」、５０％超の場合に「×」と評価した。各積層体の評価結果を表１に示す。
【００９１】
【表１】
2020175533.tif 000003
【００９２】
表１に示すように、実施例１〜２においては、十分な酸素吸収性能を保持したが、比較例１では酸素吸収性能が得られなかった。
【００９３】
これらの結果から、第１の最外層の水蒸気透過性を高くし、且つ酸素吸収性を低くする
ことで、内容物の水分量が少ない場合でも十分な酸素吸収性が得られた。
【００９４】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００９５】
１、２    積層体
１０    第１の最外層
１１    酸素吸収層
１１ａ  酸素吸収物質含有層
１１ｂ  アルカリ物質含有層
１２    第２の最外層
【図１】
2020175533.tif 000004
【図２】
2020175533.tif 000005